TABLEAU III Essai Quantité du photosensibilisateur Temps de N (en g pour 100 g du polymère) fragilité Composante a) Composante b) (heures) Essai - - 470 témoin 1 0,5 Anthrone 0,5 Co-(III)-acétyl- 84 2 0,5 " acétonate 50 3 - 0,5 " 316 4 1,0 Anthrone 48 5 1,0 " 0,1 Co-(III)-acétyl acétonate 46 6 - 0,1 " 430 7 - 0,5 Cu-(II)-acétyl acétonate 410 8 - 0,1 " 500 9 0,5 Anthrone 0,5 " 80 10 1,0 " 0,1 " 20 TABLEAU III (suite) Essai Quantité du photosensibilisateur Temps de N (en g pour 100 g du polymère) fragilité Composante a) Composante b) (heures) il 0,3 10-Pipéronylidène anthrone 178 12 " 0,3 Al-(III)-acétyl- 112 acétonate 13 - 0,3 " 222 14 0,1 Anthrone - 268 15 0,1 " 0,5 Zr-(IV)-acétyl- 165 acétonate 16 - 0,5 " 288 17 - 0,5 V-(III)-acétyl- acétonate 167 18 - 0,1 " 520 19 0,5 Anthrone 0,5 " 40 20 1,0 " -0,1 It 20 21 0,5 10-Isoamylidène anthrone 113 22 1,0 " - 32 23 0,5 " 0,5 Cr-(III)-acétyl acétonate 101 24 1,0 " 0,1 " 20 25 - 0,5 " 790 26 - 0,1 " 515 27 0,1 10-Hydroxy-10 phénylanthrone - 298 28 0,1 " 0,5 Zn-acétylacétonate 138 29 - 0,5 " 280 30 1 10-Méthoxyanthrone - 25 31 0,5 " 72 32 1,0 " 0,1 Fe-(II)-acétyl- 22 acétonate 33 0,5 " 0,5 " 47 34 - 0,1 lt 172 35 - o,5 " 190 TABLEAU III (suite) Essai Quantité du photosensibilisateur Temps de NO (en g pour 100 g du polymère) fragilité Composante a) Composante b) (heures) 36 1,0 10-Ginnamylidène- anthrone 91 37 0,5 " 163 38 1,0 " 0,1 Fe-(III)-acétyl- acétonate 47 39 0,5 " 0,5 " 29 40 - 0,1 " 300 41 - 0,5 " 310 42 0,1 Anthrone 0,01 " 138 43 - 0,01 " 224 44 0,1 Anthrone 0,5 Mn-(III)-acétyl- acétonate 168 45 - 0,5 " 310 TABLEAU IV Essai Quantité du photosensibilisateur (en Temps de N g pour 100 g du polymère) fragilité Composante a) Composante b ) (heures) 1 0,2 Anthrone - 125 2 0,2 " 0,2 Co-acétate 95 3 - 0,2 " 110 4 0,1 10,10-di-(ss-cyano)- - 274 éthylanthrone 5 0,1 " 0,3 Ce-(III)-caprylate 215 6 - 0,3 " 410 7 0,5 1 O-Bromoanthrone 260 8 0,5 " 0,5 Mn-(II)-laurate 205 9 - 0,5 " 628 10 - 0,2 Sr-laurate 650 11 0,2 Anthrone 0,2 " 60 12 0,1 " 0,7 Zn-laurate 210 13 - 0,7 " 323 TABLEAU IV (suite) Essai Quantité du photosensibilisateur Temps de N (en g pour 100 g du polymère) fragilité (heures) Composante a) Composante b) (heures) 14 - 0,5 V-(III)-stéarate 440 15 0,1 Anthrone 0,5 " 95 16 0,3 10-Méthylène-anthrone - 117 17 0,3 " 0,7 Co-stéarate 60 18 - 0,7 " 743 19 0,2 10-Méthylène-anthrone - 90 20 " 0,2 Ce-(IV)-stéarate 19 21 - " 810 22 0,1 Anthrone 0,2 Ce-(III)-stéarate 161 23 - 0,2 " 740 24 1,0 10-Chloro-10-propyl anthrone - 144 25 1,0 " 0,2 Pb-stéarate 71 26 - 0,2 " 620 27 0,2 Ânthrone 0,5 Fe-(III)-stéarate 105 28 - 0,5 " 620 29 0,1 Anthrone 1 Zn-stéarate 138 30 - 1,0 " 443 31 0,5 Anthrone 0,5 Mn-cérotate 26 32 0,3 " 0,1 " 55 33 - 0,5 E-cérotate 1220 34 - 0,1 " 800 35 0,3 Ânthrone 122 36 0,1 " 0,3 V-(III)-sorbate 141 37 - 0,3 I' 393 38 0,2 Anthrone 0,2 Fe-(III)-sorbate 75 39 - 0,2 " 280 40 0,2 Anthrone 0,5 Fe-(III)-undécy lénate 125 41 - 0,5 " 450 TABLEAU IV (suite) Essai Quantité du photosensibilisateur Temps de N (en g pour 100 g du polymère) fragilité Composante a) Composante b) (heures) 42 0,3 Anthrone 0,1 Mn-undécylénate 26 43 0,5 " 0,5 " 26 44 - 0,1 " 665 45 - 0,5 " 575 46 0,5 10-Propyl-10- acétoxy-anthrone - 172 47 0,3 " - 261 48 0,5 " 0,5 Mn-(II)-oléate 102 49 0,3 " 0,1 n 102 50 - 0,5 " 575 51 - 0,1 't 640 52 0,5 Anthrone 0,5 Mn-(II)-lévulate 26 53 0,3 " 0,1 " 26 54 - 0,5 " 775 55 - 0,1 " 640 56 0,1 Anthrone 0,3 Fe-(II)-oxalate 208 57 - 0,3 " 485 58 0,1 Ânthrone 0,3 Fe-(III)citrate 160 59 - 0,3 " 510 60 0,1 Anthrone 0,3 Fe-(III)-benzoate 218 61 0,3 t' 780 62 0,5 Ânthrone 0,5 Mn-(II)-cuminate 55 63 0,3 " 0,1 " 55 64 - 0,5 n 770 65 - 0,1 " 850 66 0,2 Anthrone 0,3 Fe-(II)-phtalate 156 67 - 0,3 " 830 68 0,2 Anthrone 0,2 Mn-(II)-(4-benzoyl)- phénoxy-acétate 95 69 - 0,2 Mn-(II)-(4-benzoyl) - 430 phénoxy-acétate TABLEAU IV (suite) Essai Quantité du photosensibilisateur Temps de N (en g pour 100 g du polymère) fragilité Composante a) Composante b) (heures) 70 0,1 Anthrone 0,3 Mn-(II)-(4-benzoyl)- phéno xypro pionate 270 71 - 0,3 " 400 72 0,1 Anthrone 0,3 Fe-(III)-(4-benzo yl)-phénoxyacétate 190 73 - 0,3 " 400 74 0,1 Anthrone 0,3 Mn-(II)-(2-benzoyl) benzoate 161 75 - 0,3 " 620 76 0,1 Ânthrone 0,3 Mn-(II)-sel de l'acide anthraquinone-2 carboxylique 55 77 0,5 " 0,3 Il 31 78 - 0,3 " 490 79 0,1 Anthrone 0,3 Fe-(III)-sel de l'acide anthraquinone-2- carboxylique 112 80 - " 240 81 0,1 Anthrone 0,3 Ni-sel " 136 82 - 0,3 " 266 83 0,1 Anthrone 0,3 Ba-sel " 114 84 - 0,3 " 198 85 0,1 Anthrone 0,3 Ca-sel " 118 86 - 0,3 " 214 87 0,1 Anthrone 0,3 Ag-sel Il 112 88 - 0,3 " 166 89 0,1 Anthrone 0,01 Fe-(III)-caprylate 138 90 - Il 410 91 0,5 Anthrone 0,5 Mn-(II)-sel de la 10, i 0-Bis-( 2-carboxy- éthyl)-anthrone 26 92 - 0,5 " 385 Exemple 3. 100 parties d'un copolymère formé de 98 parties de trioxanne et 2 parties d'oxyde d'éthylène, stabilisé avec 0,1 partie de dicyano-diamide et 0,5 partie de 2,2'-méthylène-bis-4-méthyl-6-tert- butyl-phénol, sont mélangées à 1 600C dans un mélangeur-malaxeur chauffable, avec les additifs spécifiés ci-après.